(57)【要約】【課題】本発明は、着用快適性に優れた編織物を提供できる仮撚糸を提供するものである。【解決手段】繰り返し単位の９５モル％以上が、下記式（１）で示されるポリケトンで構成される繊維の仮撚糸であって、伸縮伸長率が３０〜１００％、伸縮弾性率５０〜１００％であることを特徴とする仮撚糸          −ＣＨ２−ＣＨ２−Ｃ−        （１）                           ‖                           Ｏ【選択図】なし【特許請求の範囲】
【請求項１】
繰り返し単位の９５モル％以上が、下記式（１）で示されるポリケトンで構成される繊維の仮撚糸であって、伸縮伸長率が３０〜１００％、伸縮弾性率５０〜１００％であることを特徴とする仮撚糸。
−ＣＨ２−ＣＨ２−Ｃ−        （１）
‖
Ｏ
【発明の詳細な説明】
【技術分野】
【０００１】
本発明は仮撚糸に関するものであり、特に伸縮伸長率と伸縮弾性率のバランスが良い仮撚糸に関する。
【背景技術】
【０００２】
例えば、特許文献１にはポリケトンで構成される繊維（以下ポリケトン繊維という）の仮撚糸が開示されており、良好な捲縮特性を有すると記載されているが、例えば、この仮撚糸を用いた作業用手袋では、着用快適性が不十分なものであった。
【特許文献１】特開２００４−２５０８２５号公報
【発明の開示】
【発明が解決しようとする課題】
【０００３】
本発明は、着用快適性に優れた仮撚糸を提供するものである。
【課題を解決するための手段】
【０００４】
本発明者らは、前記課題を解決するために鋭意検討した結果、着用快適性が不十分である原因が伸縮伸長率と伸縮弾性率のバランスに欠けることを見出し、本発明に到達したものである。
すなわち、本発明は下記の通りである。
（１）繰り返し単位の９５モル％以上が、下記式（１）で示されるポリケトンで構成される繊維の仮撚糸であって、伸縮伸長率が３０〜１００％、伸縮弾性率５０〜１００％であることを特徴とする仮撚糸。
−ＣＨ２−ＣＨ２−Ｃ−        （１）
‖
Ｏ
【発明の効果】
【０００５】
本発明は、着用快適性に優れた、伸縮伸長率と伸縮弾性率のバランスが良い仮撚糸を提供するものである。
【発明を実施するための最良の形態】
【０００６】
本発明について以下に具体的に説明する。
本発明のポリケトン繊維を構成するポリケトンは、繰り返し単位の９５モル％以上、好ましくは９８モル％以上、特に９９．６モル％以上が、上記式（１）で示されるものであり、５モル％未満の範囲で、上記式（１）以外の繰り返し単位、例えば、下記式（２）に示すもの等を含有していても良い。
−Ｒ−Ｃ−        （２）
‖
Ｏ
但し、Ｒは、エチレン以外の炭素数１〜３０の有機基であり、例えば、プロピレン、ブチレン、１−フェニルエチレン等であり、Ｒの水素原子の一部または全部が、ハロゲン基、エステル基、アミド基、水酸基、エーテル基で置換されていてもよい。もちろん、Ｒは二種以上であってもよく、例えば、プロピレンと１−フェニルエチレンが混在していてもよい。
【０００７】
ポリケトンの固有粘度［η］は、好ましくは１ｄｌ／ｇ以上、より好ましくは２ｄｌ／ｇ以上、特に好ましくは４ｄｌ／ｇ以上であり、好ましくは２０ｄｌ／ｇ以下、より好ましくは１５ｄｌ／ｇ以下、特に好ましくは１０ｄｌ／ｇ以下である。
尚、固有粘度［η］は次の定義式に基づいて求められる値である。
［η］＝ｌｉｍ（Ｔ−ｔ）／（ｔ・Ｃ）
Ｃ→０
式中のｔ及びＴは、それぞれヘキサフルオロイソプロパノール（セントラル硝子（株）社製）及び該ヘキサフルオロイソプロパノールに溶解したポリケトンの希釈溶液の２５℃での粘度管の流過時間である。Ｃは、上記希釈溶液の濃度であり、ヘキサフルオロイソプロパノール１００ｍｌ中のポリケトンの質量（ｇ）である。
【０００８】
ポリケトンには必要に応じて、酸化防止剤、ラジカル抑制剤、他のポリマー、艶消し剤、紫外線吸収剤、難燃剤、金属石鹸等の添加剤を含んでいてもよい。
次に、ポリケトン繊維の好ましい特性としては、引張強度は５ｃＮ／ｄｔｅｘ以上が好ましく、より好ましくは１０ｃＮ／ｄｔｅｘ以上、特に好ましくは１５ｃＮ／ｄｔｅｘ以上であり、好ましくは３０ｃＮ／ｄｔｅｘ以下であり、引張伸度は３％以上が好ましく、より好ましくは３．５％以上、特に好ましくは４％以上であり、好ましくは８％以下、より好ましくは７％以下、特に好ましくは６％以下であり、引張弾性率は１００ｃＮ／ｄｔｅｘ以上が好ましく、より好ましくは２００ｃＮ／ｄｔｅｘ以上、特に好ましくは３００ｃＮ／ｄｔｅｘ以上であり、好ましくは１０００ｃＮ／ｄｔｅｘ以下である。
【０００９】
ポリケトン繊維の糸条形態としては、マルチフィラメント糸、モノフィラメント糸並びに紡績糸が包含されるが、本発明の目的達成上、マルチフィラメント糸が好ましい。
ポリケトン繊維の好ましい単糸繊度は、０．０１〜１０ｄｔｅｘであり、より好ましくは０．１〜３ｄｔｅｘ、特に好ましくは０．５〜３ｄｔｅｘ、又、好ましい総繊度は１０〜３０００ｄｔｅｘであり、より好ましくは３０〜２５００ｄｔｅｘである。
【００１０】
本発明は、かかるポリケトン繊維の仮撚糸であって、伸縮伸長率が３０％以上、好ましくは３５％以上、１００％以下、より好ましくは９０％以下、特に８０％以下であり、伸縮弾性率は５０％以上、好ましくは６０％以上、特に６５％以上、１００％以下、より好ましくは９５％以下、特に好ましくは９０％以下であることに特徴がある。この範囲内の伸縮伸長率並びに伸縮弾性率を有する仮撚糸を用いた編織物は優れた着用快適性を発揮するものとなる。この範囲外ではストレッチ性が不充分となり着用快適性に劣ったものとなる。
【００１１】
かかる特性を有する仮撚糸を得るには、下記式において、仮撚係数（Ｋ１）が２００００〜２８０００、好ましくは２２０００以上、２７０００以下で仮撚加工することであり、一般的に好ましいとされる仮撚係数３００００〜３７０００に比べて低い仮撚係数を採用することにある。
Ｔ１＝Ｋ１／Ｄ１／２
Ｔ１＝仮撚数(Ｔ／ｍ)、Ｄ＝仮撚加工に供給する糸条の繊度（ｄｔｅｘ）
尚、一般的な仮撚係数で仮撚加工すると、高い伸縮伸長率が得られるものの低い伸縮弾性率のものしか得られず、又、捲縮斑の発生や糸切れ等仮撚糸の品質や仮撚加工性に劣ったものとなる。
【００１２】
本発明の仮撚糸は、一般に用いられているピンタイプ、フリクションタイプ、ニップベルトタイプ、エア加撚タイプ等、いかなる方法によるものでもよいがピンタイプが好ましく、又、１ヒーター仮撚、２ヒーター仮撚のいずれであってもよい（ヒーターは接触でも非接触でもよい）。
仮撚ヒーター温度は、第１ヒーターの出口直後の糸条温度が好ましくは１５０℃以上、より好ましくは１６０℃以上、さらに好ましくは１８０℃以上であり、好ましくは２３０℃以下、より好ましくは２２０℃以下の範囲になるようにヒーター温度を設定することが好ましい。第１ヒーター内のオーバーフィード率（第１オーバーフィード率）は−１％〜＋５％とするのが好ましい。
【００１３】
また必要に応じて、２ヒーター仮撚糸としてもよく、第２ヒーターの出口直後の糸条温度は、８０〜２００℃が好ましく、第１ヒーターの出口直後の糸条温度に対して−７０℃〜＋０℃の範囲とするのが好ましい。第２ヒーター内のオーバーフィード率（第２オーバーフィード率）は＋３％以上＋３０％以下とするのが好ましい。
本発明の仮撚糸は、希望に応じて、先撚（仮撚方向と同方向又は逆方向）した糸条を用いて仮撚した先撚仮撚糸としてもよく、又、得られた仮撚糸に追撚（仮撚方向と同方向又は逆方向）してもよい。
【００１４】
さらに、好ましくは３０質量％以下の範囲で、ポリケトン繊維以外の繊維例えば、綿、羊毛等の天然繊維、レーヨン繊維、ライオセル繊維等のセルロース繊維、ポリエステル繊維、ポリアミド繊維、アラミド繊維（パラ系、メタ系）、ポリビニルアルコール繊維、ポリ（ｐ−フェニレンベンゾビスオキサゾール）繊維、超高分子量ポリオレフィン繊維、炭素繊維、セラミック繊維、ガラス繊維、金属繊維等公知の各種繊維と混用して用いても良い。混用手段も交撚（双糸、三子等）、混繊、カバリング（シングル又はダブル）、交編織等公知の混用手段を採用すればよい。
【００１５】
尚、例えば屋外で強い紫外線を受けることによってポリケトン繊維の引張強度等の低下を抑制する目的で、繊維又は捲縮糸や織編物等の形態で紫外線吸収材（例えば、ベンゾフェノン系、ベンゾトリアゾール系、ヒンダードアミン系の一種又は二種以上の組み合わせがある。）及び／又は紫外線遮蔽剤（例えば、酸化チタン、酸化鉄、酸化セリウム等の微粒子があり、平均粒径は０．０１〜０．６μｍが好ましい。）を含有させることが好ましい。含有させる方法としては、例えば、繊維又は捲縮糸や織編物等に紫外線吸収材及び／又は紫外線遮蔽剤を含有した樹脂やフィルムを付与又は被覆する方法があり、紫外線吸収材及び／又は紫外線遮蔽剤の含有量は、樹脂やフィルムの質量に対して０．００１〜１０質量％が好ましい。
【実施例】
【００１６】
本発明を実施例に基づいて説明する。
本発明における測定方法及び評価方法は以下の通りである。
（１）引張強度、引張伸度、引張弾性率
ＪＩＳ−Ｌ−１０１３に準じて測定する。
サンプル長：２０ｃｍ、引張速度：２０ｃｍ／分で測定し、２０回測定した時の平均値を求める。
（２）伸縮伸長率、伸縮弾性率
ＪＩＳ−Ｌ−１０９０  伸縮性試験方法（Ａ法）に準じて伸縮伸長率（％）、伸縮弾性率（％）の測定を行い、５回の平均値を算出する。試料の前処理方法としては、２．６×１０−４ｃＮ／ｄｔｅｘの荷重下で乾熱９０℃×１５分処理を行い、一昼夜放置する。
【００１７】
（３）編地の着用快適性
繊維の研究に従事する５人の検査員によって着用による官能検査を行い、下記のランク付けを行った。
＜着用快適性＞
○：着用快適性に優れている。
△：着用快適性やや優れている。
×：着用快適性に劣っている。
（４）耐切傷性
ＪＩＳ−Ｔ−８０５２に準ずる。
【００１８】
［実施例１］
１６７０ｄｔｅｘ／１２５０ｆのポリケトン繊維（旭化成せんい（株）社製；商標サイバロン；引張強度１８ｃＮ／ｄｔｅｘ、引張伸度５％、引張弾性率３５０ｃＮ／ｄｔｅｘ）を下記条件で仮撚加工して１ヒーター仮撚糸を得た。得られた仮撚糸の捲縮伸長率は４５％、捲縮弾性率は７５％であった。
＜仮撚加工条件＞
仮撚機；ＬＳ−２（三菱重工社製；ピン仮撚機）
仮撚数Ｔ１；６００Ｔ／ｍ（仮撚係数Ｋ１；２４５１９）
仮撚温度；２２０℃
フィード率；＋１％
仮撚速度；１００ｍ／分
この仮撚加工糸を２本合糸したものを用いて、７ゲージの手袋編機で手袋を作製して評価した結果、編地の着用快適性（○）と着用快適性に優れたものであった。尚、耐切傷性は９Ｎと優れたものであった。
【００１９】
［実施例２、３、比較例１、２］
実施例１において、仮撚係数を変化させて得られた仮撚糸を用いて手袋を作製し、評価した結果は、本発明の範囲内である仮撚係数が２０７８０（実施例２；捲縮伸長率は３８％、捲縮弾性率は７０％）、２７７００（実施例３；捲縮伸長率は５２％、捲縮弾性率は７８％）は編地の着用快適性（○）と着用快適性に優れたものであったが、範囲外である１７３２０（比較例１；捲縮伸長率は２８％、捲縮弾性率は３５％）、３１１８０（比較例２；捲縮伸長率は５５％、捲縮弾性率は４０％）は編地の着用快適性（△〜×）と着用快適性に劣ったものであった。特に比較例２では、得られた仮撚糸は捲縮斑が目立ち、又、糸切れ等仮撚加工性にも劣ったものであった。
【産業上の利用可能性】
【００２０】
本発明は、着用快適性に優れた編織物を提供できる仮撚糸を提供するものである。